МНОГОСЛОЙНЫЙ РАДИОПОГЛОЩАЮЩИЙ СЛОИСТЫЙ МАТЕРИАЛ ДЛЯ ЛЕТАТЕЛЬНЫХ АППАРАТОВ ИЗ КОМПОЗИТНОГО МАТЕРИАЛА С ПОЛИМЕРНОЙ МАТРИЦЕЙ, СОДЕРЖАЩЕЙ ГРАФЕНОВЫЕ НАНОПЛАСТИНКИ, И СПОСОБ ЕГО ИЗГОТОВЛЕНИЯ

1. Многослойный радиопоглощающий слоистый материал, применяемый на летательных аппаратах и изготовленный из композита с полимерной матрицей, содержащей графеновые нанопластинки, где слоистый материал содержит несколько смежных блоков, при этом
первый внутренний электропроводящий блок (15) летательного аппарата, имееющий коэффициент отражения электромагнитного излучения больше -1 дБ;
второй промежуточный блок поглощения электромагнитного излучения (11), содержащий стопку листов (13) из непроводящего волокна, где каждый волокнистый лист, по меньшей мере, частично пропитан графеновыми нанопластинками (12) для образования периодического и электромагнитно-субрезонансного слоя, в котором проводящие слои, содержащие графеновые нанопластинки, чередуются с непроводящими слоями;
третий внешний блок (14) из непроводящего материала, образующий часть внешней поверхности летательного аппарата;
при этом второй блок (11) получается в ходе процесса, содержащего этапы:
a) подготавливают графеновые нанопластинки толщиной от 2 до 100 нм и поперечными размерами от 100 нм до 10 микрон;
б) осуществляют диспергирование графеновых нанопластинок в разбавленной полимерной смеси, состоящей из растворителя и полимера, для получения суспензии графеновых нанопластинок в полимерной смеси:
в) осаждение упомянутой суспензии распылением сжатым воздухом на одну или обе стороны упомянутых листов из непроводящего сухого волокна, при этом регулируют проникновение нанопластинок в соответствующие волокнистые листы;
г) формируют второй блок (11) наложением нескольких листов из сухого волокна с распыленной суспензией графеновых нанопластинок;
а после этапа формирования второго блока следуют этапы:
д) формируют пакет слоев, включающий первый, второй и третий блоки;
е) осуществляют инфузию пакета слоев незаполимеризовавшейся термореактивной синтетической смолой, получаемый следующим образом:
ж) осуществляют нагрев, при необходимости, при давлении для полимеризации термореактивной смолы и однородного и равномерного распределения нанопластинок по толщине волокнистых листов, содержащих второй промежуточный блок.
2. Многослойный слоистый материал по п. 1, в котором на этапе формирования второго блока между листами из сухого волокна с распыленной суспензией графеновых нанопластинок вставляют один или несколько листов из непроводящего волокна, необработанных упомянутой суспензией.
2
3. Многослойный слоистый материал по п. 1 или 2, в котором графеновые нанопластинки распределены на волокнистых листах в соответствии со значением от 0,5 до 10 г/м волокнистого листа.
4. Многослойный слоистый материал по любому из пп. 1 или 2, в котором графеновые нанопластинки равномерно проникают регулируемым способом между волокнами каждого волокнистого листа, при этом глубина проникновения составляет от 5 до 150 микрон и не превышает половины толщины листа из сухого волокна.
5. Многослойный слоистый материал по п. 4, в котором толщина каждого волокнистого листа составляет от 150 до 300 мкм.
6. Многослойный слоистый материал по п. 1, в котором в ходе упомянутой стадии распыления суспензия композита из смолы / графеновых нанопластинок образует на поверхности волокнистого листа покрытие толщиной от 10 до 200 микрон.
4
7. Многослойный слоистый материал по п. 1, в котором электрическое сопротивление нитей листов из непроводящего сухого волокна превышает 10 Ом·см.
8. Многослойный слоистый материал п. 1, в котором листы из сухого волокна выбираются из группы, состоящей из стекловолокна, кевларового волокна, полиэфирного волокна, полиэтиленового волокна.
9. Многослойный слоистый материал по п. 1 или 2, в котором объем / объемная концентрация раствора полимера «жидкость/растворитель» составляет от 1 до 5%.
10. Многослойный слоистый материал по п. 1, в котором суспензия графеновых нанопластинок в полимерной смеси осуществляется обработкой ультразвуком с помощью сонотрода импульсного цикла.
11. Многослойный слоистый материал по любому из пп. 1 или 2, в котором графеновые нанопластинки, по меньшей мере, на одном из упомянутых волокнистых листов равномерно распределяются в пределах указанной части толщины листа.
12. Многослойный слоистый материал по любому из пп. 1 или 2, в котором графеновые нанопластинки, по меньшей мере, на одном из упомянутых нескольких волокнистых листов распределяются неравномерно в соответствии с предварительно определенным рисунком или градиентом.
13. Многослойный слоистый материал по п. 1, в котором в качестве полимера используется эпоксидная смола такого же типа, который используется для последующего процесса изготовления конечного продукта, состоящего из трех блоков.
14. Многослойный слоистый материал по любому из пп. 1, 2, в котором графеновые нанопластинки наносятся с более высокой концентрацией на волокнистые листы, которые расположены ближе к наружной поверхности конечного продукта, чем на волокнистые листы, расположенные дальше от упомянутой внешней поверхности.
15. Многослойный слоистый материал по п. 1, в котором первый блок (15) состоит из одного из следующих элементов:
по меньшей мере, одного металлического листа; одного углеволокнистого слоистого материала; по меньшей мере, одной конструкционной металлической панели.
16. Многослойный слоистый материал по п. 1, в котором третий блок (14) содержит непроводящий волокнистый слоистый композитный материал (13), не содержащий графен.